(57)【要約】【課題】  安定した断熱性を保有すると共に、施工時の作業性に優れた室温硬化型断熱性建築材料及びその施工方法を提供する。【解決手段】  末端に少なくとも２個のグリシジル基を有するポリアルキレングリコ−ル重合体Ａとエポキシ樹脂Ｂとアミン系化合物Ｃとからなり、ポリアルキレングリコ−ル重合体Ａとエポキシ樹脂Ｂとの配合比Ａ／Ｂが重量比で２５／７５〜７５／２５である樹脂成分Ａ＋Ｂ＋Ｃに対し、ガラスバル−ン混合物を重量比で２５／７５〜７５／２５になるように配合した樹脂組成物からなる室温硬化型断熱性建築材料、及びこの樹脂組成物を溶剤で希釈して屋根裏，壁面又は床等の下地材の上に塗布する室温硬化型断熱性建築材料の施工方法。【選択図】  なし【特許請求の範囲】
【請求項１】
末端に少なくとも２個のグリシジル基を有するポリアルキレングリコ−ル重合体Ａとエポキシ樹脂Ｂとアミン系化合物Ｃとからなり、前記ポリアルキレングリコ−ル重合体Ａと前記エポキシ樹脂Ｂとの配合比Ａ／Ｂが重量比で２５／７５〜７５／２５である樹脂成分Ａ＋Ｂ＋Ｃに対し、ガラスバル−ン混合物を重量比で２５／７５〜７５／２５になるように配合した樹脂組成物からなる室温硬化型断熱性建築材料。
【請求項２】
請求項１に記載の樹脂組成物を溶剤で希釈し、これを屋根裏、壁面又は床等における下地材の上に塗布する室温硬化型断熱性建築材料の施工方法。
【発明の詳細な説明】
【技術分野】
【０００１】
この発明は室温硬化型断熱性建築材料及びその施工方法に関し、さらに詳しくは、安定した断熱性を保有すると共に、施工時の作業性に優れた室温硬化型断熱性建築材料及びその施工方法に関する。
【背景技術】
【０００２】
従来より木造住宅の断熱構造として、屋根裏、壁面又は床にガラスウ−ル、ロックウ−ル又はセルロ−スファイバ−等からなる低密度繊維性集合体を配置することが行なわれている（例えば、特許文献１参照）。これらの断熱材は、下地材の上又は壁面に止着しなければならず、ガラスウ−ル断熱材の場合には、袋状にして壁内に取り付けている。したがって、これらの断熱材は比較的施工が簡単であるという利点がある。
【０００３】
しかしながら、袋状のガラスウ−ル断熱材を施工した場合には、これらの間に隙間が生じ、この隙間が時間の経過と共に拡大する傾向があるため、断熱効果が低減してしまうという問題がある。この対策として、壁面間にウレタンフォ−ム等の発泡体を隙間なく充填させることにより、断熱効果を向上させるようにした提案がある（例えば、特許文献２参照）。しかるに、このような発泡材料の施工では、施工後の発泡体の物性が施工時の温度等の影響を受け易く、所定の断熱効果を得ることが難しいという問題がある。さらには、施工時における発泡材料の膨れ上がりにより、そのカット処理や後かたづけに手間を要し、その間工事が中断されることから、作業性が著しく低下するという問題がある。
【特許文献１】特開平７−２３３５６９号公報
【特許文献２】特開平６−２４８１０５号公報
【発明の開示】
【発明が解決しようとする課題】
【０００４】
この発明の目的は、上述する従来の問題点を解消するもので、安定した断熱性を保有すると共に、施工時の作業性に優れた室温硬化型断熱性建築材料及びその施工方法を提供することにある。
【課題を解決するための手段】
【０００５】
上記目的を達成するためのこの発明の室温硬化型断熱性建築材料は、末端に少なくとも２個のグリシジル基を有するポリアルキレングリコ−ル重合体Ａとエポキシ樹脂Ｂとアミン系化合物Ｃとからなり、前記ポリアルキレングリコ−ル重合体Ａと前記エポキシ樹脂Ｂとの配合比Ａ／Ｂが重量比で２５／７５〜７５／２５である樹脂成分Ａ＋Ｂ＋Ｃに対し、ガラスバル−ン混合物を重量比で２５／７５〜７５／２５になるように配合した樹脂組成物からなることを要旨とする。
【０００６】
また、この発明の室温硬化型断熱性建築材料の施工方法は、上述する樹脂組成物を溶剤で希釈し、これを屋根裏，壁面又は床等における下地材の上に塗布することを要旨とする。
【発明の効果】
【０００７】
この発明によれば、末端に少なくとも２個のグリシジル基を有するポリアルキレングリコ−ル重合体Ａとエポキシ樹脂Ｂとアミン系化合物Ｃとからなり、前記ポリアルキレングリコ−ル重合体Ａと前記エポキシ樹脂Ｂとの配合比Ａ／Ｂが重量比で２５／７５〜７５／２５である樹脂成分Ａ＋Ｂ＋Ｃに対し、ガラスバル−ン混合物を重量比で２５／７５〜７５／２５になるように配合した樹脂組成物を建築材料として、これを溶剤で希釈して屋根裏，壁面又は床等の下地材の上に塗布するようにしたので、建築材料自体は施工時における温度等の影響を受けないことから、安定した断熱性を保有することができると共に、樹脂組成物が有する優れた接着性と室温において硬化する性質とを利用して、建築材料の施工時における作業性を容易にすることができる。
【発明を実施するための最良の形態】
【０００８】
以下、この発明の構成につき詳細に説明する。
【０００９】
この発明の室温硬化型断熱性建築材料（以下、単に建築材料という）は、末端に少なくとも２個のグリシジル基を有するポリアルキレングリコ−ル重合体Ａとエポキシ樹脂Ｂとアミン系化合物Ｃとからなる。さらに、ポリアルキレングリコ−ル重合体Ａとエポキシ樹脂Ｂとの配合比Ａ／Ｂが重量比で２５／７５〜７５／２５であり、これらの配合樹脂成分Ａ＋Ｂ＋Ｃに対して、ガラスバル−ン混合物を重量比で２５／７５〜７５／２５になるように配合した樹脂組成物により構成されている。
【００１０】
このように構成された樹脂組成物は、低熱伝導性を有すると共に、優れた接着性と室温において硬化する性質とを兼ね備えている。したがって、屋根裏，壁面又は床等における断熱材料として適しており、施工時には加圧・加熱等の操作を必要としないことから、作業性に優れている。また，この樹脂組成物からなる建築材料は、施工時において温度等の影響を受けないことから安定した断熱性を継続して保有することができる。
【００１１】
ポリアルキレングリコ−ル重合体としては、ジグリシジルポリエチレングリコール、ジグリシジルテトラメチレングリコールを例示することができる。また、エポキシ樹脂としては、ビスフェノールＡ型ジグリシジルエーテル、ビスフェノールＦ型ジグリシジルエーテル、テトラグリシジルジアミノジフェニルメタンなどが使用され、アミン系化合物としては、ジエチレントリアミン、トリエチレンテトラミン、イソホロンジアミン、１，３−ビスアミノシクロヘキサンなどが使用される。
【００１２】
また、ガラスバル−ン混合物としては、ガラスバル−ンとシラスバルーン又はフェノールバルーンとの混合物が使用され、内径を０．１ｍｍ以下とする中空体が好ましく使用される。
【００１３】
上述する樹脂組成物において、ポリアルキレングリコ−ル重合体Ａとエポキシ樹脂Ｂとの配合比Ａ／Ｂが２５／７５未満では可塑性が低下して、硬化後の組立時の変形に追従し難くなり、７５／２５超では耐熱性が低下することになる。
【００１４】
上記樹脂組成物からなるこの発明の建築材料は、メチルエチルケトン等の溶剤で希釈して、屋根裏，壁面又は床における下地材の上に塗布する。塗布する方法は、特に限定されるものではないが、こて塗り、キャスティング又はその他適当な手段で行なうようにすればよい。塗布された樹脂組成物はそのまま放置しておくことによって硬化する。さらに、硬化後の建築材料は下地材の上に強固に接着されている。したがって、この発明の建築材料によれば、施工時に手間がかからず、施工作業を極めて容易に行なうことができる。
【００１５】
上述するように、この発明は末端に少なくとも２個のグリシジル基を有するポリアルキレングリコ−ル重合体Ａとエポキシ樹脂Ｂとアミン系化合物Ｃとからな樹脂成分に対し、ガラスバル−ン混合物を配合した樹脂組成物を建築材料とし、これを溶剤で希釈して屋根裏，壁面又は床等の下地材の上に塗布することにより、安定した断熱性を有する建築材料を簡単に施工時できるようにしたもので、各種の建造物における断熱材の施工に広く適用することができる。
【実施例】
【００１６】
表１の組成からなる樹脂組成物を作製し、これをメチルケトンにより希釈した後、スプ−ガンを用いて垂直にたてかけた板に厚さが３ｍｍになるように塗布し、室温（平均２４℃）下で７２時間静置して硬化させた。塗布後の樹脂組成物は、垂直板から垂れ落ちることなく、その厚さを３ｍｍとした状態で硬化した。
【００１７】
【表１】
2006226367.tif 000002